СПОСОБ ЭЛЕКТРОХИМИЧЕСКОЙ ОБРАБОТКИ

1. Способ электрохимической обработки в нейтральных электролитах на малых межэлектродных зазорах с применением анодных высокочастотных микросекундных импульсов тока, подаваемых пакетами (группами), которые синхронизируют с моментами максимального сближения колеблющегося электрод-инструмента с заготовкой, и дополнительных импульсов, подаваемых между пакетами, отличающийся тем, что в процессе обработки пакеты анодных высокочастотных микросекундных импульсов тока чередуют с дополнительными единичными анодными и (или) катодными импульсами, подаваемыми в паузах между пакетами и обеспечивающими изменение начального показателя кислотности электролита, при этом сочетание полярности и параметров дополнительных импульсов с параметрами рабочих импульсов в группе выбирают таким, чтобы обеспечить определенное соотношение средних скоростей анодного растворения компонентов композиционного материала, принадлежащих к разным классам по электрохимической обрабатываемости.
2. Способ по п.1, отличающийся тем, что длительности и амплитуды рабочих импульсов в группе выбирают таким образом, чтобы для первых импульсов в группе обеспечить анодное растворение при начальных значениях показателя кислотности электролита, оптимальных для одной из компонент композитного материала, а для последующих импульсов в группе при закономерном понижении водородного показателя pH - оптимальных для другой компоненты композитного материала.
3. Способ по п.2, отличающийся тем, что длительности импульсов в группе выбирают таким образом, чтобы за счет различия времен установления электродных потенциалов компонент в электролитах с разным значением показателя кислотности для первых импульсов в группе обеспечить достижение потенциала ионизации одной из компонент, а для последующих - другой.
4. Способ по п.3, отличающийся тем, что при электрохимической обработке композитных WC-Co-материалов, содержащих компоненты вольфрама и кобальта, используют дополнительные катодные импульсы, создающие начальное высокое значение показателя кислотности, а параметры первых рабочих импульсов в группе выбирают таким образом, чтобы обеспечить достижение потенциала ионизации и анодное растворение вольфрама в щелочной среде при пассивации кобальта, а параметры последующих импульсов - для достижения потенциала ионизации и анодного растворения кобальта в кислой среде при пассивации вольфрама.
5. Способ по п.3, отличающийся тем, что при обработке композитных WC-TiC-Co-материалов, содержащих компоненты группы титана, кобальта и вольфрама, чередуют полярности дополнительных импульсов таким образом, что используют дополнительный анодный импульс для создания электролита с малым начальным значением показателя кислотности, при этом параметры группы рабочих микросекундных импульсов выбирают из условия интенсивного анодного растворения титана, а в следующем периоде подают дополнительный катодный импульс обратной полярности, создающий начальное высокое значение показателя кислотности, а параметры и количество рабочих микросекундных импульсов в группе выбирают из условия электрохимического растворения вольфрама в щелочной среде
6. Способ по п.1, отличающийся тем, что соотношение скоростей анодного растворения компонент обрабатываемого материала выбирают из условия создания на поверхности детали слоя заданного химического состава.
7. Способ по п.1, отличающийся тем, что для получения минимальной шероховатости обрабатываемой поверхности соотношение скоростей анодного растворения компонент выбирают наиболее близким к единице.
8. Способ по п.1, отличающийся тем, что передний и задний фронты рабочих микросекундных рабочих импульсов тока в группе не превышает 1 мкс.
9. Способ по п.1, отличающийся тем, что между микросекундными рабочими импульсами в группе прикладывают катодные импульсы, при этом их амплитуду выбирают из условия разряда емкостей двойных электрических слоев
10. Способ по п.1, отличающийся тем, что осуществляют управление процессом таким образом, что для каждого импульса тока измеряют падение напряжения и вычисляют электрическое сопротивление межэлектродного промежутка в одной или нескольких характерных фазах импульса, вычисляют дисперсию изменения этого сопротивления для одноименных характерных точек нескольких последовательных импульсов тока, сравнивают вычисленную величину дисперсии с уставкой и, в случае ее превышения, уменьшают скорость подачи, а в случае уменьшения - увеличивают и ведут процесс, поддерживая величину дисперсии постоянной.
11. Источник питания для реализации способа по п.1, выполненный в виде включенных параллельно генераторов тока, отличающийся тем, что, с целью сокращения длительности фронтов импульса, каждый генератор соединен с нагрузкой через переключающий ключ, который замыкает генератор тока во время, когда ток генератора еще не вышел на заданный уровень или необходимо сделать паузу между импульсами, и переключает ток на нагрузку для формирования на нагрузке импульса заданной длительности, переключающий контакт которого соединен с выходом генератора тока таким образом, что нормально замкнутый контакт соединен с общей точкой, а нормально разомкнутый - с нагрузкой.
12. Источник питания по п.12, отличающийся тем, что суммарная внутренняя индуктивность источника тока и провода, соединяющего источник тока с ключом, существенно больше, чем суммарная индуктивность нагрузки и проводов, соединяющих ключ с нагрузкой.